(57)【特許請求の範囲】
【請求項１】
ａ）少なくとも１種の立体障害アミンであって、その１つはエピクロルヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンとのポリマー（ＬＳ１）でなければならず、その他は下記化合物（ＬＳ２）
【化１】
0005427335.tif 000017
［式中、ｎは繰り返し単位数を表す］またはポリ−（Ｎ−ヒドロキシエチル−２，２，６，６−テトラメチル−４−ヒドロキシ−ピペリジル−サクシネート）（ＬＳ３）である前記立体障害アミンと、
ｂ）ビス−［３，３−ビス−（４’−ヒドロキシ−３’−ｔｅｒｔ．ブチルフェニル）−ブタン酸］−グリコールエステル（ＡＯ１）及び下記化合物（ＡＯ２）
【化２】
0005427335.tif 000018
の重量比５：１〜１：５の混合物とを含み、
ここで、成分ａ）の全重量の割合対成分ｂ）の全重量の割合が１０：１〜１：５である、熱可塑性ポリマー用安定剤組成物。
【請求項２】
重量比で２：１〜１：２の化合物（ＡＯ１）と化合物（ＡＯ２）の混合物を含む請求項１に記載の安定剤組成物。
【請求項３】
重量比で１：１の化合物（ＡＯ１）と化合物（ＡＯ２）の混合物を含む請求項１に記載の安定剤組成物。
【請求項４】
成分ｃ）として、さらなるＵＶ吸収剤が、
次の化合物（ＵＶ１）
【化３】
0005427335.tif 000019
または２−（５−クロロ−２Ｈ−ベンゾトリアゾール−２−イル）−６−（１，１−ジメチルエチル）−４−メチルフェノール（ＵＶ２）あるいは２−ヒドロキシベンゾフェノン、２−（２−ヒドロキシフェニル）−ベンゾトリアゾール、２−（２−ヒドロキシフェニル）−１，３，５−トリアジン、オキサニリド、４−ｔｅｒｔ−ブチル−フェニルサリシレート、フェニルサリシレートまたはオクチルフェニルサリシレートであり、成分ａ）：成分ｂ）：成分ｃ）が重量比で５：１：１〜１：５：５である請求項１〜３のいずれか一項に記載の安定剤組成物。
【請求項５】
ポリマー重量に対して０．００１〜２．０００重量％が熱可塑性ポリマーに組入れられる請求項１〜４のいずれか一項に記載の安定剤組成物の使用。
【請求項６】
ポリマー重量に対して０．０２０〜０．２０重量％が熱可塑性ポリマーに組入れられる請求項１〜４のいずれか一項に記載の安定剤組成物の使用。
【請求項７】
熱可塑性ポリマーがポリエチレンである請求項５または６に記載の使用。
【請求項８】
熱可塑性ポリマーがポリプロピレンである請求項５または６に記載の使用。
【請求項９】
安定化する量の、請求項１〜４のいずれか一項に記載の安定剤組成物を加工前または加工中に熱可塑性ポリマーに組入れることを含む、水と長期間接触する熱可塑性ポリマーの安定化方法。
【請求項１０】
安定剤組成物が熱可塑性ポリマーに対して０．０２０〜０．２０重量％の量で添加される請求項９に記載の方法。
【発明の詳細な説明】
【０００１】
本発明は、熱可塑性ポリマー、特に水と長期間接触するポリオレフィンパイプおよび他のポリオレフィン成形材料用の、障害（ｈｉｎｄｅｒｅｄ）アミン安定剤（Ｈｉｎｄｅｒｅｄ  Ａｍｉｎｅ  Ｓｔａｂｉｌｉｚｅｒ、ＨＡＳ）、フェノール系抗酸化剤、さらに適切な場合には、ＵＶ吸収剤も含む相乗効果のある安定剤組成物に関する。
【０００２】
熱可塑性ポリマーならびに特に長期間水と接触する−部分架橋されていることが多い−ポリオレフィンパイプ、ジオテキスタイルおよび他の成形材料の使いやすさおよび寿命は、機械的性質、密度、ポリマーの分子量および分子量分布などの非常に多くのパラメータに影響を受ける。最終用途および使用中の特定の条件（温度、応力、および環境の影響）に応じて、数十年に上る寿命が保証されるべきである。５０年を超える想定寿命が新しい傾向である。水の輸送にそれらを使用する場合、適当な安定剤の添加および安定剤条件によって達成できる特別な要求が満たされねばならない。熱い湯に入れて置くことによる高温での加速試験条件でこれらの寄与を求めることができる。重要な技術的評価基準として、酸化誘導時間（ｏｘｉｄａｔｉｏｎ  ｉｎｄｕｃｔｉｏｎ  ｔｉｍｅ、ＯＩＴ）および機械的安定性がポリオレフィンパイプまたは他のポリオレフィン系成形材料の安定性を評価するのに用いられている。ＯＩＴデータによる推定はずっと以前から従来のオーブンによるエージングの結果に比べてよい結果を与えすぎることが多いとして議論されているにもかかわらず、ＯＩＴ試験はそれでもやはり確立されており、技術的に重要な評価基準として用いられている。ポリマーマトリックス内の影響、例えば結晶化度、自由体積、モルフォロジー、ならびに拡散係数と反応速度の変化は分解メカニズムに変化を引き起こす。それにもかかわらず、特にＰＥ−ＭＤ−およびＰＥ−ＨＤ部門で、Ｔ＝２１０℃で少なくとも３０分のＯＩＴ限界値が要求される。ある特定の技術的要求を満たさねばならない別の技術的評価基準は黄色度（ＹＩ）として求められる色である。水と接触して用いられる樹脂の特質を判断するさらなる技術的評価基準は、関係する樹脂生産者および最終物品製造者の標準試験プログラムの一部分である、熱い湯（９５℃）に侵漬した後の残留安定剤含量である。
【０００３】
以下の出版物は前記の問題を扱う：
１）Ｈｉｇｕｃｈｉ，Ｙ．；Ｎｉｓｈｉｍｕｒａ，Ｈ．；Ｔａｍａｍｕｒａ，Ｈ．；Ｈａｒａｄａ，Ｔ．大阪ガス株式会社、日本、Ｐｒｏｃ．Ｉｎｔ．Ｇａｓ  Ｒｅｓ．Ｃｏｎｆ．（１９９８）、（Ｖｏｌ．３）、６７〜７５。
【０００４】
２）Ａｄｖａｎｃｅｄ  ｅｘｔｒａｃｔｉｏｎ  ｒｅｓｉｓｔａｎｔ  ｌｏｎｇ−ｔｅｒｍ  ｔｈｅｒｍａｌ  ｓｔａｂｉｌｉｚｅｒｓ  ｆｏｒ  ｐｏｌｙｏｌｅｆｉｎ  ｐｉｐｅｓ（ポリオレフィンパイプ用の先端耐抽出性長期熱安定剤）、Ｓｃｈｍｕｔｚ，Ｔｈ．；Ｋｒａｍｅｒ，Ｅ；Ｚｗｅｉｆｅｌ，Ｈ．；Ｄｏｒｎｅｒ，Ｇ．Ｃｉｂａ  Ｓｐｅｃｉａｌｔｙ  Ｃｈｅｍｉｃａｌｓ，Ｉｎｃ．、Ｂａｓｅｌ  Ｓｗｉｔｚ．Ｊ．Ｅｌａｓｔｏｍｅｒｓ  Ｐｌａｓｔ．（１９９８）、３０（１）、５５〜６７。
【０００５】
熱可塑性ポリマーの急速な酸化分解を防ぐ決定的に重要な評価基準の一つは、長期安定剤を使用することである。それらの効能はパイプ樹脂中の添加剤の相溶性、溶解性、可動性および移行に依存する。
【０００６】
ポリオレフィンパイプおよび他の成形用ポリオレフィン材料などの熱可塑性材料の優れた長期熱安定性を、立体障害フェノールまたはピペリジン系立体障害アミン安定剤（ＨＡＳ）を用いることにより達成できる（Ｆ．Ｇｕｇｕｍｕｓ、Ｐｏｌｙｍ．Ｄｅｇｒａｄ．Ｓｔａｂ．４４、２９９、（１９９４））。また２種の安定剤の組合せも用いられ、したがって、基本的に最先端のものである。フェノール系抗酸化剤とホスファイトとの組合せが、Ｈ．Ｚｗｅｉｆｅｌにより、「Ｓｔａｂｉｌｉｚａｔｉｏｎ  ｏｆ  Ｐｏｌｙｍｅｒｉｃ  Ｍａｔｅｒｉａｌｓ（ポリマー材料の安定化）」、Ｓｐｒｉｎｇｅｒ、Ｂｅｒｌｉｎ、Ｈｅｉｄｅｌｂｅｒｇ、Ｎｅｗ  Ｙｏｒｋ、１９９８、７１〜７５に記載されている。ＤＥ−Ａ−１９６  ３７  １８１は、フェノール系抗酸化剤、立体障害アミンおよび有機ホスファイトまたはホスホナイトの安定化混合物を開示している。
【０００７】
始めにすでに指摘したように、システムの長期安定性に関して、抽出性媒体と長期間接触するポリマー基材に用いられる安定剤系を改良するある技術的必要性がある（移行の問題、加水分解に対する安定性）。
【０００８】
特定のフェノール系安定剤とある特定の障害アミン安定剤との適当な組合せにより、熱い湯を貯蔵した後、水による抽出条件のもとで利用されるポリオレフィンパイプおよび一般のポリオレフィン系成形体の優れた長期熱安定性が得られるということが、今や見出された。
【０００９】
特別なフェノール成分と通常の立体障害フェノールとある特定の立体障害アミンとの多成分の組合せもまた優れた効果を示した。驚くべきことに、本発明の安定剤の組合せは最先端のものを凌駕する可能性をもっている。
【００１０】
本発明の目的は、
ａ）少なくとも１種の立体障害アミンを含み、その１つはエピクロルヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンとのポリマー（ＬＳ１）でなければならず、その他は後述する化合物（ＬＳ２）またはポリ−（Ｎ−ヒドロキシエチル−２，２，６，６−テトラメチル−４−ヒドロキシ−ピペリジル−サクシネート）（ＬＳ３）であり、さらに
ｂ）少なくとも１種のフェノール系抗酸化剤
を含む熱可塑性ポリマー用の安定剤組成物であり、
ここで、成分ａ）の全重量の割合対成分ｂ）の全重量の割合は１０：１から１：５である。
【００１１】
好ましい安定剤組成物は、成分ｂ）が、化合物（ＡＯ１）から（ＡＯ８）、
ビス−［３，３−ビス−（４’−ヒドロキシ−３’−ｔｅｒｔ．ブチルフェニル）−ブタン酸］−グリコールエステル（ＡＯ１）、
テトラキスメチレン（３，５−ジ−ｔｅｒｔ．ブチル−４−ヒドロキシフェニル）−ヒドロシンナメートメタン（ＡＯ２）、
オクタデシル−３−（３，５−ジ−ｔｅｒｔ．ブチル−４−ヒドロキシフェニル）−プロピオネート（ＡＯ３）、
４，４’，４”−［（２，４，６−トリメチル−１，３，５−ベンゼントリイル）トリス（メチレン）］−トリス［２，６−ビス（１，１−ジメチルエチル）−フェノール］（ＡＯ４）、
１，３，５−トリアジン−２，４，６（１Ｈ，３Ｈ，５Ｈ）−トリオン，１，３，５−トリス［［４−（１，１−ジメチルエチル）−３−ヒドロキシ−２，６−ジメチルフェニル］メチル］（ＡＯ５）、
後述する化合物（ＡＯ６）、
後述する化合物（ＡＯ７）、または
後述する化合物（ＡＯ８）、
から選択されるものである。
【００１２】
化合物ｂ）が化合物（ＡＯ１）、（ＡＯ２）または（ＡＯ３）あるいはこれらの何らかの混合物であるものもまた好ましい安定剤組成物であり、化合物ｂ）が重量比で５：１から１：５、より好ましくは２：１から１：２である化合物（ＡＯ１）と（ＡＯ２）の混合物であるものが特に好ましい。
【００１３】
非常に優れた安定化特性はまた、さらなる成分ｃ）としての追加のＵＶ吸収剤が、
後述する化合物（ＵＶ１）またはフェノール，２−（５−クロロ−２Ｈ−ベンゾトリアゾール−２−イル）−６−（１，１−ジメチルエチル）−４−メチル（ＵＶ２）あるいは２−ヒドロキシベンゾフェノン類、２−（２−ヒドロキシフェニル）−ベンゾトリアゾール類、２−（２−ヒドロキシフェニル）−１，３，５−ベンゾトリアジン類、オキサニリド類、シンナメート類またはサリシレート類
である安定剤組成物により達成され、ここで成分ａ）：成分ｂ）：成分ｃ）の重量比は５：１：１から１：５：５である。
【００１４】
化合物（ＬＳ１）から（ＬＳ３）、（ＡＯ１）から（ＡＯ８）、（ＵＶ１）と（ＵＶ２）は、知られている限りで、以下の化学構造の市販の製品である。
化合物（ＬＳ２）：
【００１５】
【化４】
0005427335.tif 000002
【００１６】
化合物（ＬＳ３）：
【００１７】
【化５】
0005427335.tif 000003
【００１８】
化合物（ＵＶ１）：
【００１９】
【化６】
0005427335.tif 000004
【００２０】
化合物（ＵＶ２）：
【００２１】
【化７】
0005427335.tif 000005
【００２２】
化合物（ＡＯ１）：
【００２３】
【化８】
0005427335.tif 000006
【００２４】
化合物（ＡＯ２）
【００２５】
【化９】
0005427335.tif 000007
【００２６】
化合物（ＡＯ３）：
【００２７】
【化１０】
0005427335.tif 000008
【００２８】
化合物（ＡＯ４）：
【００２９】
【化１１】
0005427335.tif 000009
【００３０】
化合物（ＡＯ５）：
【００３１】
【化１２】
0005427335.tif 000010
【００３２】
化合物（ＡＯ６）
【００３３】
【化１３】
0005427335.tif 000011
【００３４】
化合物（ＡＯ７）：
【００３５】
【化１４】
0005427335.tif 000012
【００３６】
化合物（ＡＯ８）：
【００３７】
【化１５】
0005427335.tif 000013
【００３８】
本発明のさらなる目的は、熱可塑性ポリマー、特に水のような抽出性の媒体に長期間接触するポリオレフィンの安定化に、前記安定剤組成物をポリマーに対して０．００１重量％から２．０００重量％、好ましくは０．０２０重量％から０．２０重量％の濃度で使用する方法に関する。
【００３９】
本発明の別の目的は、ポリマーに対して０．００１重量％から２．０００重量％、好ましくは０．０２０重量％から０．２０重量％の前記安定剤組成物を組み入れることにより、熱可塑性ポリマー、特に水のような抽出性の媒体に長期間接触するポリオレフィンを安定化する方法である。
【００４０】
本発明によって安定化される適切な熱可塑性ポリマーは例えば以下のものである：
１．モノオレフィンおよびジオレフィンのポリマー、例えばポリプロピレン、ポリイソブチレン、ポリブト−１−エン、ポリ−４−メチルペント−１−エン、ポリイソプレンまたはポリブタジエン、ならびに例えばシクロペンテンまたはノルボルネンなどのシクロオレフィンのポリマー；さらにポリエチレン（場合によっては架橋できる）；例えば高密度ポリエチレン（ＨＤＰＥ）、高密度で高分子量のポリエチレン（ＨＤＰＥ−ＨＭＷ）、高密度で超高分子量のポリエチレン（ＨＤＰＥ−ＵＨＭＷ）、中密度ポリエチレン（ＨＭＤＰＥ）、低密度ポリエチレン（ＬＤＰＥ）、線状低密度ポリエチレン（ＬＬＤＰＥ）、分岐低密度ポリエチレン（ＢＬＤＰＥ）。
【００４１】
ポリオレフィンすなわち前段で例示されたモノオレフィンのポリマー、特にポリエチレンおよびポリプロピレンを様々な方法、特に以下の方法により製造することができる。
ａ）フリーラジカル重合（通常高圧高温のもとで）
ｂ）周期律表のＩＶｂ、Ｖｂ、ＶＩｂまたはＶＩＩＩ族の１種または複数の金属を通常含む触媒を用いる触媒重合。これらの金属は通常、πまたはσ配位でありうる酸化物、ハロゲン化物、アルコール化合物、エステル、エーテル、アミン、アルキル、アルケニルおよび／またはアリールなどの、１つまたは複数の配位子をもつ。これらの金属錯体は通常、遊離した形で、あるいは例えば活性化された塩化マグネシウム、チタン（ＩＩＩ）塩化物、アルミナまたは酸化ケイ素などの担体に固定されて存在する。これらの触媒は重合媒体に可溶または不溶でありうる。これらの触媒は重合においてそれ自体活性でありうるし、あるいはさらに例えば金属が周期律表のＩａ、ＩＩａおよび／またはＩＩＩａ族の元素である金属アルキル、金属水素化物、金属アルキル塩化物、金属アルキル酸化物または金属アルキルオキサンなどの活性化剤を用いてもよい。活性化剤を例えばさらにエステル、エーテル、アミンまたはシリルエーテル基で変性することができる。これらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ＳＳＣ）と名づけられている。
【００４２】
２．１）で記載されたポリマーの混合物、例えばポリプロピレンとポリイソブチレン、ポリエチレンとポリイソブチレン、ポリプロピレンとポリエチレン（例えばＰＰ／ＨＤＰＥ／ＬＤＰＥ）の混合物ならびに互いにタイプの異なるポリエチレンの混合物（例えばＬＤＰＥ／ＨＤＰＥ）。
【００４３】
３．モノオレフィンとジオレフィン相互の、あるいは他のビニルモノマーとのコポリマー、例えばエチレン−プロピレンコポリマー、線状低密度ポリエチレン（ＬＬＤＰＥ）およびこれらと低密度ポリエチレン（ＬＤＰＥ）との混合物、プロピレン−ブト−１−エンコポリマー、プロピレン−イソブチレンコポリマー、エチレン−ブト−１−エンコポリマー、エチレン−ヘキセンコポリマー、エチレン−メチルペンテンコポリマー、エチレン−ヘプテンコポリマー、エチレン−オクテンコポリマー、プロピレン−ブタジエンコポリマー、イソブチレン−イソプレンコポリマー、エチレン−アルキルアクリレートコポリマー、エチレン−アルキルメタクリレートコポリマー、エチレン−酢酸ビニルコポリマーおよびこれらの一酸化炭素とのコポリマーあるいはエチレン−アクリル酸コポリマーおよびそれらの塩（イオノマー）ならびにエチレンとプロピレンと、ヘキサジエン、ジシクロペンタジエンまたはエチリデン−ノルボルネンなどのジエンとの３元共重合体；またこのようなコポリマー相互および１）で記載されたポリマーとの混合物、例えばポリプロピレン−エチレン−プロピレンコポリマー、ＬＤＰＥ−エチレン−酢酸ビニルコポリマー、ＬＤＰＥ−エチレン−アクリル酸コポリマー、ＬＬＤＰＥ−エチレン−酢酸ビニルコポリマー、ＬＬＤＰＥ−エチレン−アクリル酸コポリマー、ならびに交互またはランダムポリアルキレン−一酸化炭素コポリマーおよびこれらのポリマーと他のポリマー、例えばポリアミドとの混合物。
【００４４】
４．炭化水素樹脂（例えばＣ５〜Ｃ９）（それらの水素化変性物（例えばタッキファイヤ樹脂）を含む）ならびにポリアルキレンおよびデンプンの混合物。
【００４５】
５．ポリスチレン、ポリ（ｐ−メチルスチレン）、ポリ（α−メチルスチレン）。
【００４６】
６．スチレンまたはα−メチルスチレンとジエンまたはアクリル誘導体とのコポリマー、例えばスチレン−ブタジエン、スチレン−アクリロニトリル、スチレン−アルキルメタクリレート、スチレン−ブタジエン−アルキルアクリレート、スチレン−ブタジエン−アルキルメタクリレート、スチレン−無水マレイン酸、スチレン−アクリロニトリル−メタクリレート；高耐衝撃性スチレンコポリマーと別のポリマー、例えばポリアクリレート、ジエンポリマーまたはエチレン−プロピレン−ジエン三元共重合体との混合物；ならびにスチレンのブロックコポリマー、例えばスチレン−ブタジエン−スチレン、スチレン−イソプレン−スチレン、スチレン−エチレン／ブチレン−スチレンまたはスチレン−エチレン／プロピレン−スチレン。
【００４７】
７．スチレンまたはα−メチルスチレンのグラフトコポリマー、例えばポリブタジエンにスチレン、ポリブタジエン−スチレンまたはポリブタジエン−アクリロニトリルコポリマーにスチレン、ポリブタジエンにスチレンおよびアクリロニトリル（またはメタクリロニトリル）；ポリブタジエンにスチレン、アクリロニトリルおよびメチルメタクリレート；ポリブタジエンにスチレンおよび無水マレイン酸；ポリブタジエンにスチレン、アクリロニトリルおよび無水マレイン酸またはマレイミド；ポリブタジエンにスチレンおよびマレイミド；ポリブタジエンにスチレンおよびアルキルアクリレートまたはアルキルメタクリレート、エチレン−プロピレン−ジエン３元共重合体にスチレンおよびアクリロニトリル、ポリアルキルアクリレートまたはポリアルキルメタクリレートにスチレンおよびアクリロニトリル、アクリレート−ブタジエンコポリマーにスチレンおよびアクリロニトリル、ならびにこれらと６）で記載されたコポリマーとの混合物、例えばＡＢＳ，ＭＢＳ、ＡＳＡまたはＡＥＳポリマーとして知られるコポリマー混合物。
【００４８】
８．ハロゲン含有ポリマー、例えばポリクロロプレン、塩素化ゴム、塩素化および臭素化イソブチレン−イソプレンコポリマー（ハロゲン化ブチルゴム）、塩素化またはクロロスルホン化ポリエチレン、エチレンと塩素化エチレンのコポリマー、エピクロルヒドリンのホモおよびコポリマー、特にハロゲン含有ビニル化合物のポリマー、例えばポリ塩化ビニル、ポリ塩化ビニリデン、ポリフッ化ビニル、ポリフッ化ビニリデン；ならびにこれらのコポリマー、例えば塩化ビニル−塩化ビニリデン、塩化ビニル−酢酸ビニルあるいは塩化ビニリデン−酢酸ビニル。
【００４９】
９．α，β不飽和酸およびその誘導体から誘導されるポリマー、例えばポリアクリレートおよびポリメタクリレート、ポリアクリロニトリル、ポリアクリルアミドおよびブチルアクリレートで衝撃改良されたポリメチルメタクリレート。
【００５０】
１０．９）で記載されたモノマー相互または他の不飽和モノマーとのコポリマー、例えばアクリロニトリル−ブタジエンコポリマー、アクリロニトリル−アルキルアクリレートコポリマー、アクリロニトリル−アルコキシアルキルコポリマー、アクリロニトリル−ハロゲン化ビニルコポリマーあるいはアクリロニトリル−アルキルメタクリレート−ブタジエン三元共重合体。
【００５１】
１１．不飽和アルコールおよびアミンあるいはこれらのアシル誘導体またはアセタールから誘導されるポリマー、例えばポリビニルアルコール、ポリ酢酸ビニル、ポリステアリン酸ビニル、ポリ安息香酸ビニル、ポリマレイン酸ビニル、ポリビニルブチラール、ポリアリルフタレートまたはポリアリルメラミン；ならびにセクション１に記載のオレフィンとのコポリマー。
【００５２】
１２．環状エーテルのホモポリマーおよびコポリマー、例えばポリアルキレングリコール、ポリエチレンオキシド、ポリプロピレンオキシドまたはこれらとビスグリシジルエーテルとのコポリマー。
【００５３】
１３．ポリアセタール、例えばポリオキシメチレンおよびコモノマー、例えばエチレンオキシドを含むポリオキシメチレン；熱可塑性ポリウレタン、アクリレートまたはＭＢＳで改質されたポリアセタール。
【００５４】
１４．ポリフェニレンオキサイドおよびスルフィド、ならびにこれらとスチレンポリマーまたはポリアミドとの混合物。
【００５５】
１５．一方では水酸基末端ポリエーテル、ポリエステルおよびポリブタジエンと、そして他方では脂肪族または芳香族ポリイソシアネート、ならびにそれらの前駆体とから誘導されるポリウレタン。
【００５６】
１６．ジアミンとジカルボン酸および／またはアミノカルボン酸あるいは対応するラクタムから誘導されるポリアミドおよびコポリアミド、例えばポリアミド４、６、６／６、６／１０、６／９、６／１２、４／６、１２／１２、１１および１２、ｍ−キシレン、ジアミンおよびアジピン酸から出発する芳香族ポリアミド；ヘキサメチレンジアミンとイソフタル酸および／またはテレフタル酸から製造され改質剤としてのエラストマーは含むかまたは含まないポリアミド、例えばポリ−２，４，４−トリメチルヘキサメチレンテレフタルアミドまたはポリ−ｍ−フェニレンイソフタルアミド。前記ポリアミドとポリオレフィン、オレフィンコポリマー、イオノマーまたは化学的に結合しているかあるいはグラフト化しているエラストマーとの；あるいはポリエーテル、例えばポリエチレングリコール、ポリプロピレングリコールまたはポリテトラメチレングリコールとのブロックコポリマー。また、ＥＰＤＭまたはＡＢＳで改質されたポリアミドまたはコポリアミド；さらに加工中に縮合したポリアミド（ＲＩＭポリアミドシステム）。
【００５７】
１７．ポリウレア、ポリイミド、ポリアミド−イミド、ポリエーテルイミド、ポリエステルアミド、ポリヒダントインおよびポリベンゾイミダゾール。
【００５８】
１８．ジカルボン酸とジアルコールおよび／またはヒドロキシカルボン酸もしくは対応するラクトンから誘導されるポリエステル、例えばポリエチレンテレフタレート、ポリブチレンテレフタレート、ポリ−１，４−ジメチロールシクロヘキサンテレフタレート、ポリヒドロキシベンゾアート、ならびに水酸基末端ポリエーテルから誘導されるブロックポリエーテルエステル；さらにポリカーボネートまたはＭＢＳで改質されたポリエステル。
【００５９】
１９．ポリカーボネートおよびポリエステルカーボネート。
【００６０】
２０．ポリサルホン、ポリエーテルサルホンおよびポリエーテルケトン。
【００６１】
２１．一方でアルデヒドと他方ではフェノール、尿素またはメラミンとから誘導される架橋ポリマー、例えばフェノール／ホルムアルデヒド樹脂、尿素／ホルムアルデヒド樹脂およびメラミン／ホルムアルデヒド樹脂。
【００６２】
２２．乾性および非乾性アルキド樹脂。
【００６３】
２３．飽和および不飽和ジカルボン酸と多価アルコールとのコポリエステルならびに架橋剤としてのビニル化合物から誘導される不飽和ポリエステル樹脂、さらに低燃焼性のそれらのハロゲン含有変性体。
【００６４】
２４．置換アクリレート、例えばエポキシアクリレート、ウレタンアクリレートまたはポリエステルアクリレートから誘導される架橋性アクリル樹脂。
【００６５】
２５．メラミン樹脂、尿素樹脂、イソシアネート、イソシアヌレート、ポリイソシアネートまたはエポキシ樹脂で架橋されたアルキド樹脂、ポリエステル樹脂およびアクリル樹脂。
【００６６】
２６．脂肪族、脂環式、複素環式または芳香族グリシジル化合物から誘導される架橋エポキシ樹脂、例には促進剤を用いるかあるいは用いないで例えば無水物またはアミンなどの最適化された硬化剤により架橋された、ビスフェノールＡジグリシジルエーテル、ビスフェノールＦジグリシジルエーテルの生成物がある。
【００６７】
２７．天然ポリマー、例えばセルロース、天然ゴム、ゼラチンおよびポリマー同族体に化学的に変性されたそれらの誘導体、例えばセルロースアセテート、セルロースプロピオネート、セルロースブチレート、あるいはメチルセルロースなどのセルロースエーテル；さらにロジンとその誘導体。
【００６８】
２８．前記ポリマーの混合物（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＡＢＳまたはＰＢＴ／ＰＥＴ／ＰＣ。
【００６９】
２９．純粋なモノマー化合物またはそれらの混合物を構成する天然および合成有機物質、例えば鉱油、動物または植物脂肪、油およびワックス、あるいは合成エステル（例えばフタル酸エステル、アジピン酸エステル、リン酸エステルまたはトリメリット酸エステル）系の油、ワックスおよび脂肪、さらに例えば紡糸仕上げとして用いられる、何らかの望ましい重量分率の合成エステルと鉱油とのブレンド、ならびにこれらの水性エマルジョン。
【００７０】
３０．天然または合成ゴムの水性エマルジョン、例えば天然ゴムラテックスまたはカルボキシル化スチレン−ブタジエンコポリマーのラテックス。
【００７１】
本発明の安定剤組成物または安定化すべき熱可塑性ポリマーは、望ましい場合にはまたさらなる添加剤も含むことができ、例として抗酸化剤、光安定剤、金属不活性化剤、耐電防止剤、難燃剤、滑剤、造核剤、酸補足剤（塩基性共安定剤（ｃｏｓｔａｂｉｌｉｚｅｒ））、顔料およびフィラーがある。組合わせてさらに用いることができる適切な添加剤の例が以下に記載される：
１．抗酸化剤
１．１．アルキル化モノフェノール、例えば２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、直鎖または側鎖分岐ノニルフェノール、例えば２，６−ジ−ノニル−４−メチルフェノール、２，４−ジメチル−６−（１−メチルウンデク−１’−イル）−フェノール、２，４−ジメチル−６−（１’−メチルヘプタデク−１’−イル）−フェノール、２，４−ジメチル−６−（１’−メチルトリデク−１’−イル）フェノールおよびこれらの混合物。
【００７２】
１．２．アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００７３】
１．３．ヒドロキノンおよびアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００７４】
１．４．ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００７５】
１．５．アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、ビス（３−ｔｅｒｔ−ブチル−４−ヒドロキシ−５−メチルフェニル）−ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン、エチレングリコールビス［３，３−ビス（３’−ｔｅｒｔ−ブチル−４’−ヒドロキシフェニル）ブチレート］。
【００７６】
１．６．Ｏ−、Ｎ−およびＳ−ベンジル化合物、例えば３，５，３’，５’−テトラ−ｔｅｒｔ−ブチル−４，４’−ジヒドロキシジベンジルエーテル、オクタデシル  ４−ヒドロキシ−３，５−ジメチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル  ３，５−ジ−ｔｅｒｔ−ブチル−４−ヒドロキシベンジルメルカプトアセテート、トリデシル  ４−ヒドロキシ−３，５−ジ−ｔｅｒｔ−ブチルベンジルメルカプトアセテート。
【００７７】
１．７．ヒドロキシベンジル化マロン酸エステル、例えばジオクタデシル  ２，２−ビス（３，５−ジ−ｔｅｒｔ−ブチル−２−ヒドロキシベンジル）マロネート、ジオクタデシル  ２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ジ−［４−（１，１，３，３−テトラメチルブチル）フェニル］２，２−ビス（３，５−ジ−ｔｅｒｔ−ブチル−４−ヒドロキシベンジル）マロネート。
【００７８】
１．８．芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７９】
１．９．トリアジン化合物、例えば２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００８０】
１．１０．ベンジルホスホネート、例えばジメチル  ２，５−ジ−ｔｅｒｔ−ブチル−４−ヒドロキシベンジルホスホネート、ジエチル  ３，５−ジ−ｔｅｒｔ−ブチル−４−ヒドロキシベンジルホスホネート、ジオクタデシル  ３，５−ジ−ｔｅｒｔ−ブチル−４−ヒドロキシベンジルホスホネート、ジオクタデシル  ５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのＣａ塩。
【００８１】
１．１１．アシルアミノフェノール、例えば４−ヒドロキシラウラニリド（ｌａｕｒａｎｉｌｉｄｅ）、４−ヒドロキシステアラニリド（ｓｔｅａｒａｎｉｌｉｄｅ）、オクチル  Ｎ−（３，５−ジ−ｔｅｒｔ−ブチル−４−ヒドロキシフェニル）カルバメート。
【００８２】
１．１２．β−（３，５−ジ−ｔｅｒｔ−ブチル−４−ヒドロキシフェニル）プロピオン酸と１価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキザルアミド（ｏｘａｌａｍｉｄｅ）、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８３】
１．１３．β−（５−ｔｅｒｔ−ブチル−４−ヒドロキシ−３−メチルフェニル）プロピオン酸と１価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキザルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８４】
１．１４．β−（３，５−ジシクロヘキシル−４−ヒドロキシフェニル）プロピオン酸と１価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキザルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８５】
１．１５．３，５−ジ−ｔｅｒｔ−ブチル−４−ヒドロキシフェニル酢酸と１価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス−（ヒドロキシエチル）オキザルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１６．３，３−ビス（３’ｔｅｒｔ−ブチル−４’−ヒドロキシフェニル）酪酸と１価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス−（ヒドロキシエチル）オキザルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１．１７．β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００８８】
１．１８．トコフェロール、例えばα−トコフェロール、β−トコフェロール、γ−トコフェロール、δ−トコフェロールおよびこれらの混合物（ビタミンＥ）。
【００８９】
１．１９．アスコルビン酸（ビタミンＣ）。
【００９０】
１．２０．アミン系抗酸化剤、例えばＮ，Ｎ’−ジイソプロピル−ｐ−フェニレンジアミン、Ｎ，Ｎ’ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（ナフチル−２−）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（トルエンスルホンアミド）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイル（ｎｏｎａｎｏｙｌ）アミノフェノール、４−ドデカノイルアミノフェノール、４−オクタデカノイルアミノフェノール、ジ（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ−［（２−メチルフェニル）アミノ］エタン、１，２−ジ−（フェニルアミノ）プロパン、（ｏ−トリル）ビグアニド、ジ［４−（１’，３’−ジメチルブチル）−フェニル］アミン、ｔｅｒｔ−オクチル化Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシル−ジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチル−フェノチアジンの混合物、モノ−およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチルピペリジン−４−イル）ヘキサメチレンジアミン、ビス（２，２，６，６−テトラメチルピペリジン−４−イル）セバケート、２，２，６，６−テトラメチルピペリジン−４−オン、２，２，６，６−テトラメチルピペリジン−４−オール。
【００９１】
２．ＵＶ吸収剤および光安定剤
２．１．２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−［２’−ヒドロキシ−５’−（１，１，３，３−テトラメチルブチル）フェニル］ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトオキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール，２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、および２−（３’−ｔｅｒｔ−ブチル−２’−ヒドロキシ−５’−（２−イソオクチルオキシカルボニルエチル）フェニル）ベンゾトリアゾールの混合物、２，２’−メチレンビス［４−（１，１，３，３−テトラメチルブチル）−６−ベンゾトリアゾール−２−イルフェノール］；２−［３’−ｔｅｒｔ．−ブチル−５’−（２−メトキシカルボニルエチル）−２’−ヒドロキシフェニル］ベンゾトリアゾールとポリエチレングリコール３００とのエステル交換反応生成物；［Ｒ−ＣＨ２ＣＨ２−ＣＯＯ（ＣＨ２）３］２、ここでＲ＝３’−ｔｅｒｔ−ブチル−４’−ヒドロキシ−５’−２Ｈ−ベンゾトリアゾール−２−イル−フェニル。
【００９２】
２．２．２−ヒドロキシベンゾフェノン、例えばその４−ヒドロキシ、４−メトキシ、４−オクトオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００９３】
２．３．置換または無置換安息香酸のエステル、例えば４−ｔｅｒｔ−ブチル−フェニルサリシレート、フェニルサリシレート、オクチルフェニルサリシレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル  ３，５−ジ―ｔｅｒｔ−ブチル−４−ヒドロキシベンゾエート、ヘキサデシル  ３，５−ジ−ｔｅｒｔ−ブチル−４−ヒドロキシベンゾエート、オクタデシル  ３，５−ジ−ｔｅｒｔ−ブチル−４−ヒドロキシベンゾエート、２−メチル−４，６−ジ−ｔｅｒｔ−ブチルフェニル  ３，５−ジ−ｔｅｒｔ−ブチル−４−ヒドロキシベンゾエート。
【００９４】
２．４．アクリレート、例えばエチル  α−シアノ−β，β−ジフェニルアクリレートまたはイソオクチル  α−シアノ−β，β−ジフェニルアクリレート、メチル  αカルボメトキシシンナメート、メチル  α−シアノ−β−メチル−ｐ−メトキシシンナメートまたはブチル  α−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリン。
【００９５】
２．５．ニッケル化合物、例えばｎ−ブチルアミン、トリエタノールアミンまたはＮ−シクロヘキシルジエタノールアミンなどのさらなる配位子をもつかあるいはもたない、１：１または１：２錯体などとしての２，２’−チオ−ビス−［４−（１，１，３，３−テトラメチルブチル）フェノール］のニッケル錯体、ニッケルジブチルジチオカルバメート、４−ヒドロキシ−３，５−ジ−ｔｅｒｔ−ブチルベンジルホスホン酸のメチルまたはエチルエステルなどのモノアルキルエステルのニッケル塩、ケトキシム、例えば２−ヒドロキシ−４−メチルフェニルウンデシルケトキシムのニッケル錯体、さらなる配位子をもつかあるいはもたない１−フェニル−４−ラウロイル−５−ヒドロキシピラゾールのニッケル錯体。
【００９６】
２．６．立体障害アミン、例えばビス（２，２，６，６−テトラメチルピペリジン−４−イル）セバケート、ビス（２，２，６，６−テトラメチルピペリジン−４−イル）グルタラート、ビス（２，２，６，６−テトラメチルピペリジン−４−イル）サクシネート、ビス（１，２，２，６，６−ペンタメチルピペリジン−４−イル）セバケート、ビス（１，２，２，６，６−ペンタメチルピペリジン−４−イル）グルタラート、２，２，６，６−テトラメチルピペリジルベヘナート（ｂｅｈｅｎａｔｅ）、１，２，２，６，６−ペンタメチルピペリジルベヘナート、１−ヒドロキシエチル−２，２，６，６−テトラメチル−４−ヒドロキシピペリジンとコハク酸との縮合物、Ｎ，Ｎ’−ビス−（２，２，６，６−テトラメチル−４−ピペリジル）ヘキサメチレンジアミンと４−ｔｅｒｔ−オクチルアミノ−２，６−ジクロロ−１，３，５−ｓ−トリアジンとの縮合物、トリス−（２，２，６，６−テトラメチル−４−ピペリジル）ニトリロトリアセテート、テトラキス（２，２，６，６−テトラメチル−４−ピペリジル）１，２，３，４−ブタンテトラオエート（ｂｕｔａｎｔｅｔｒａｏａｔｅ）、１，１’−（１，２−エタンジイル）−ビス−（３，３，５，５−テトラメチルピペラジノン（ｐｉｐｅｒａｚｉｎｏｎｅ））、４−ベンゾイル−２，２，６，６−テトラメチルピペリジン、４−ステアリルオキシ−２，２，６，６−テトラメチルピペリジン、４−ステアリルオキシ−２，２，６，６−テトラメチルピペリジン、４−ステアリルオキシ−１，２，２，６，６−ペンタメチルピペリジン、４−ステアロイルオキシ−１，２，２，６，６−ペンタメチルピペリジン、ビス（１，２，２，６，６−ペンタメチルピペリジル）２−ｎ−ブチル−２−（２−ヒドロキシ−３，５−ジ−ｔｅｒｔ−ブチルベンジル）マロネート、ビス（１，２，２，６，６−ペンタメチルピペリジル）２−ｎ−ブチル−２−（４−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス−（１−オクチルオキシ−２，２，６，６−テトラメチルピペリジル）サクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの縮合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、２−クロロ−４，６−ジ−（４−ｎ−ブチルアミノ−２，２，６，６−テトラメチルピペリジル）−１，３，５−トリアジンと１，２−ビス−（３−アミノプロピルアミノ）エタンとの縮合物、２−クロロ−４，６−ジ−（４−メトキシプロピルアミノ−２，２，６，６−テトラメチルピペリジル）−１，３，５−トリアジンと１，２−ビス−（３−アミノプロピルアミノ）エタンとの縮合物、２−クロロ−４，６−ジ−（４−メトキシプロピルアミノ−１，２，２，６，６−ペンタメチルピペリジル）−１，３，５−トリアジンと１，２−ビス−（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、２−クロロ−４，６−ジ−（４−ｎ−ブチルアミノ−２，２，６，６−テトラメチルピペリジル）−１，３，５−トリアジンとエチレンジアミン、ジエチレントリアミン、トリエチレンテトラミン、ヘキサメチレンジアミン、１，２−ビス−（３−アミノプロピルアミノ）エタンなどでアミンの１個と全数の間の活性水素原子が置換されたモノ−または多官能性アミンとの反応生成物、２−クロロ−４，６−ジ−（４−ｎ−ブチルアミノ−１，２，２，６，６−ペンタメチルピペリジル）−１，３，５−トリアジンとエチレンジアミン、ジエチレントリアミン、トリエチレンテトラミン、ヘキサメチレンジアミン、１，２−ビス（３−アミノプロピルアミノ）エタンなどでアミンの１個と全数の間の活性水素原子が置換されたモノ−または多官能性アミンとの反応生成物、２−クロロ−４，６−ジ−（４−ｎ−ブチルアミノ−２，２，６，６−テトラメチルピペリジル）−１，３，５−トリアジンおよび４−ｔｅｒｔ−オクチルアミノ−２，６−ジクロロ−１，３，５−ｓ−トリアジンとエチレンジアミン、ジエチレントリアミン、トリエチレンテトラミン、ヘキサメチレンジアミン、１，２−ビス（３−アミノプロピルアミノ）エタンなどでアミンの１個と全数の間の活性水素原子が置換されたモノ−または多官能性アミンとの反応生成物、２−クロロ−４，６−ジ−（４−ｎ−ブチルアミノ−１，２，２，６，６−ペンタメチルピペリジル）−１，３，５−トリアジンおよび４−ｔｅｒｔ−オクチルアミノ−２，６−ジクロロ−１，３，５−ｓ−トリアジンとエチレンジアミン、ジエチレントリアミン、トリエチレンテトラミン、ヘキサメチレンジアミン、１，２−ビス−（３−アミノプロピルアミノ）エタンなどでアミンの１個と全数の間の活性水素原子が置換されたモノ−または多官能性アミンとの反応生成物、２−クロロ−４，６−ジ−（４−ｎ−ブチルアミノ−２，２，６，６−テトラメチルピペリジル）−１，３，５−トリアジンおよび４−（４−ｎ−ブチルアミノ−２，２，６，６−テトラメチルピペリジル）−２，６−ジクロロ−１，３，５−ｓ−トリアジンとエチレンジアミン、ジエチレントリアミン、トリエチレンテトラミン、ヘキサメチレンジアミン、１，２−ビス−（３−アミノプロピルアミノ）エタンなどでアミンの１個と全数の間の活性水素原子が置換されたモノ−または多官能性アミンとの反応生成物、２−クロロ−４，６−ジ−（４−ｎ−ブチルアミノ−１，２，２，６，６−ペンタメチルピペリジル）−１，３，５−トリアジンおよび４−（４−ｎ−ブチルアミノ−２，２，６，６−テトラメチルピペリジル）−２，６−ジクロロ−１，３，５−ｓ−トリアジンとエチレンジアミン、ジエチレントリアミン、トリエチレンテトラミン、ヘキサメチレンジアミン、１，２−ビス−（３−アミノプロピルアミノ）エタンなどでアミンの１個と全数の間の活性水素原子が置換されたモノ−または多官能性アミンとの反応生成物、１，２−ビス（３−アミノプロピルアミノ）エタンと２，４，６−トリクロロ−１，３，５−トリアジンとさらに４−ブチルアミノ−２，２，６，６−テトラメチルピペリジンとの縮合物、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、８−アセチル−３−ドデシル−７，７，９，９−テトラメチル−１，３，８−トリアザスピロ［４．５］デカン−２，４−ジオン、オリゴマー化された２，２，４，４−テトラメチル−２０−（オキシラニルメチル）−７−オキサ−３，２０−ジアザ−ジスピロ［５．１．１１．２］ヘンエイコサン−２１−オン、オリゴマー化された１，２，２，４，４−ペンタメチル−２０−（オキシラニルメチル）−７−オキサ−３，２０−ジアザジスピロ［５．１．１１．２］ヘンエイコサン−２１−オン、オリゴマー化された１−アセチル−２，２，４，４−テトラメチル−２０−（オキシラニルメチル）−７−オキサ−３，２０−ジアザ−ジスピロ［５．１．１１．２］ヘンエイコサン−２１−オン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、２，２，４，４−テトラメチル−７−オキサ−３，２０−ジアザジスピロ−［５．１．１１．２］ヘンエイコサン−２１−オン、２，２，４，４−テトラメチル−７−オキサ−２１−オキソ−３，２０−ジアザジスピロ−［５．１．１１．２］ヘンエイコサン−３−プロパン酸ドデシルエステル、２，２，４，４−テトラメチル−７−オキサ−２１−オキソ−３，２０−ジアザジスピロ−［５．１．１１．２］ヘンエイコサン−３−プロパン酸テトラデシルエステル、２，２，３，４，４−ペンタメチル−７−オキサ−３，２０−ジアザジスピロ−［５．１．１１．２］ヘンエイコサン−２１−オン、２，２，３，４，４−ペンタメチル−７−オキサ−２１−オキソ−３，２０−ジアザ−ジスピロ−［５．１．１１．２］ヘンエイコサン−３−プロパン酸ドデシルエステル、２，２，３，４，４−ペンタメチル−７−オキサ−２１−オキソ−３，２０−ジアザジスピロ−［５．１．１１．２］−ヘンエイコサン−３−プロパン酸テトラデシルエステル、３−アセチル−２，２，４，４−テトラメチル−７−オキサ−３，２０−ジアザジスピロ−［５．１．１１．２］ヘンエイコサン−２１−オン、３−アセチル−２，２，４，４−テトラメチル−７−オキサ−２１−オキソ−３，２０−ジアザ−ジスピロ−［５．１．１１．２］ヘンエイコサン−３−プロパン酸ドデシルエステル、３−アセチル−２，２，４，４−テトラメチル−７−オキサ−２１−オキソ−３，２０−ジアザジスピロ−［５．１．１１．２］ヘンエイコサン−３−プロパン酸テトラデシルエステル、１，１’３，３’５，５’−ヘキサヒドロ−２，２’，４，４’，６，６’−ヘキサアザ−２，２’，６，６’−ビスメタノ−７，８−ジオキソ−４，４’−ビス（１，２，２，６，６−ペンタメチル−４−ピペリジル）ビフェニル、ポリ−Ｎ，Ｎ’−ビス−（２，２，６，６−テトラメチル−４−ピペリジル）−１，８−ジアザデシレン、２，２，６，６−テトラメチル−４−アリルオキシピペリジンとポリメチルヒドリドシロキサン（ｐｏｌｙｍｅｔｈｙｌｈｙｄｒｉｄｏｓｉｌｏｘａｎｅ）（分子量４０００未満）との付加物、１，２，２，６，６−ペンタメチル−４−アリルオキシピペリジンとポリメチルヒドリドシロキサン（分子量４０００未満）との付加物、Ｎ，Ｎ’−ジホルミル−Ｎ，Ｎ’−ビス（２，２，６，６−テトラメチル−４−ピペリジニル）−ヘキサメチレンジアミン、Ｎ，Ｎ’−ジホルミル−Ｎ，Ｎ’−ビス（１，２，２，６，６−ペンタメチル−４−ピペリジニル）−ヘキサメチレンジアミン、５，１１−ビス−（２，２，６，６−テトラメチル−４−ピペリジニル）−３，５，７，９，１１，１３−ヘキサアザテトラ−シクロ［７．４．０．０２，７．１３，１３］テトラデカン−８，１４−ジオン、５，１１−ビス（１，２，２，６，６−ペンタメチル−４−ピペリジニル）−３，５，７，９，１１，１３−ヘキサアザテトラ−シクロ［７．４．０．０２，７．１３，１３］テトラデカン−８，１４−ジオン、［（４−メトキシフェニル）メチレン］−プロパン二酸ビス（２，２，６，６−テトラメチル−４−ピペリジニル）エステル、［（４−メトキシフェニル）−メチレン］プロパン二酸ビス−（１，２，２，６，６−ペンタメチル−４−ピペリジニル）エステル、２，４，６−トリス（Ｎ−シクロヘキシル−Ｎ−［２−（３，３，４，５，５−ペンタメチルｐｉｐｅｒａｚｉｎｏｎ−１−イル）エチル］アミノ）−１，３，５−トリアジン、４−アミノ−２，２，６，６−テトラメチルピペリジンおよびオクタデシルアミンと反応させた、スチレンとメチルスチレンおよび無水マレイン酸とのコポリマー、４−アミノ−１，２，２，６，６−ペンタメチルピペリジンおよびオクタデシルアミンと反応させた、スチレンとα−メチルスチレンおよび無水マレイン酸とのコポリマー、２，２’−［（２，２，６，６−テトラメチル−４−ピペリジニル）イミノ］ビス［エタノール］をジオール成分とするポリカーボネート、２，２’−［（１，２，２，６，６−ペンタメチル−４−ピペリジニル）イミノ］ビス［エタノール］をジオール成分として含むポリカーボネート、４−アミノ−２，２，６，６−テトラメチルピペリジンと反応させた無水マレイ
ン酸とＣ３０までのα−オレフィンとのコポリマー、１−アセチル−４−アミノ−２，２，６，６−テトラメチルピペリジンと反応させた無水マレイン酸とＣ３０までのα−オレフィンとのコポリマー、４−アミノ−１，２，２，６，６−ペンタメチルピペリジン、およびさらにピペリジンに未反応ＮＨ基を有する前記化合物のＮ−アルキル−およびＮ−アリール−オキシ、特にα−メチルベンジルオキシおよびＣ１からＣ１８のアルキルオキシ誘導体とを反応させた無水マレイン酸とＣ３０までのα−オレフィンとのコポリマー。
【００９７】
２．７．オキザルアミド、例えば４，４’−ジオクチルオキシオキサニリド、２，２’−ジエトキシアニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチルオキサニリド、Ｎ，Ｎ’−ビス（３−ジメチルアミノプロピル）−オキザルアミド、２−エトキシ−５−ｔｅｒｔ−ブチル−２’−エチルオキサニリドおよびその２−エトキシ−２’−エチル−５，４’−ジ−ｔｅｒｔ−ブチルオキサニリドとの混合物ならびにｏ−およびｐ−メトキシ２置換とｏ−およびｐ−エトキシ２置換オキサニリドの混合物。
【００９８】
２．８．２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４’，６−ビス（２’，４−ジメチルフェニル）−１，３，５−トリアジン、２−（２，４−ジヒドロキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］―４，６−ビス（２，４−ジメチルフェニル）−１，３，５−トリアジン、２−［２−ヒドロキシ−４−（２−ヒドロキシ−３−オクチルオキシプロピルオキシ）フェニル］―４，６−ビス（２，４−ジメチルフェニル）−１，３，５−トリアジン、２−（２−ヒドロキシ−４−トリデシルオキシフェニル）−４，６−ビス（２，４−ジメチルメチルフェニル）−１，３，５−トリアジン、２−［４−ドデシルオキシ／トリデシルオキシ−２−ヒドロキシプロポキシ］−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン。
【００９９】
３．金属失活剤、例えばＮ，Ｎ’−ジフェニルオキザルアミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１００】
４．ホスファイトおよびホスホナイト、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、トリス（２−ｔｅｒｔ−ブチル−４−チオ（２’−メチル−４’−ヒドロキシ−５’−ｔｅｒｔ−ブチル）フェニル−５−メチル）フェニルホスファイト、２，２’，２”−ニトリロ［トリエチル  トリス（３，３’，５，５’−テトラ−ｔｅｒｔ−ブチル−１，１’−ビフェニル−２，２’−ジイル）ホスファイト］、ビス［２−メチル−４，６−ビス（１，１−ジメチルエチル）フェノール］亜リン酸エチルエステル。
【０１０１】
５．ヒドロキシルアミン、例としてＮ，Ｎ−ジベンジルヒドロキシルアミン、Ｎ，Ｎ−ジエチルヒドロキシルアミン、Ｎ，Ｎ−ジオクチルヒドロキシルアミン、Ｎ、Ｎ−ジラウリルヒドロキシルアミン、Ｎ、Ｎ−ジテトラデシルヒドロキシルアミン、Ｎ、Ｎ−ジヘキサデシルヒドロキシルアミン、Ｎ、Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから調製されたＮ，Ｎ−ジアルキルヒドロキシルアミンがある。
【０１０２】
６．ニトロン、例としてＮ−ベンジルα−フェニルニトロン、Ｎ−エチルα−メチルニトロン、Ｎ−オクチルα−ヘプチルニトロン、Ｎ−ラウリルα−ウンデシルニトロン、Ｎ−テトラデシルα―トリデシルニトロン、Ｎ−ヘキサデシルα−ペンタデシルニトロン、Ｎ−オクタデシルα−ヘプタデシルニトロン、Ｎ−ヘキサデシルα−ヘプタデシルニトロン、Ｎ−オクタデシルα−ペンタデシルニトロン、Ｎ−ヘプタデシルα−ヘプタデシルニトロン、Ｎ−オクタデシルα−ヘキサデシルニトロン、水素化獣脂アミンから調製されたＮ，Ｎ−ジアルキルヒドロキシルアミンから誘導されるニトロンがある。
【０１０３】
７．ゼオライトおよびハイドロタルサイト、例えば（登録商標）ＤＨＴ  ４Ａ。この種のハイドロタルサイトを以下の式で表わすことができ、
［（Ｍ２＋）１−ｘ（Ｍ３＋）ｘ（ＯＨ）２（Ａｎ−）ｘ／ｎｙＨ２Ｏ］
ここで、
（Ｍ２＋）はＭｇ、Ｃａ、Ｓｒ、Ｂａ、Ｚｎ、Ｐｂ、Ｓｎ、Ｎｉ
（Ｍ３＋）はＡｌ、Ｂ、Ｂｉ
Ａｎはｎ価のアニオン
ｎは１〜４の整数
ｘは０から０．５の間の値
ｙは０から２の間の値であり、
ＡはＯＨ−、Ｃｌ−、Ｂｒ−、Ｉ−、ＣｌＯ４−、ＣＨ３ＣＯＯ−、Ｃ６Ｈ５ＣＯＯ−、ＣＯ３２−、ＳＯ４２−、（ＯＯＣ−ＣＯＯ）２−、（ＣＨＯＨＣＯＯ）２２−、（ＣＨＯＨ）４ＣＨ２ＯＨＣＯＯ−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６３−、Ｆｅ（ＣＮ）６４−、ＢＯ３３−、ＰＯ３３−、ＨＰＯ４２−である。
【０１０４】
（Ｍ２＋）が（Ｃａ２＋）、（Ｍｇ２＋）または（Ｍｇ２＋）と（Ｚｎ２＋）の混合物；（Ａｎ−）がＣＯ３２−、ＢＯ３３−，ＰＯ３３−；ｘの値が０から０．５でｙの値が０から２のハイドロタルサイトを用いることが好ましい。以下の式で表されるハイドロタルサイトを用いることもでき、
［（Ｍ２＋）ｘ（Ａｌ３＋）２（ＯＨ）２ｘ＋６ｎｚ（Ａｎ−）２ｙＨ２Ｏ］
ここで、（Ｍ２＋）はＭｇ２−、Ｚｎ２＋であるが、より好ましくはＭｇ２＋である。（Ａｎ−）はアニオンであり、特にＣＯ３２−、（ＯＯＣ−ＣＯＯ）２−、ＯＨ−およびＳ２−からなるグループからのアニオンであり、ここでｎはイオン価を表す。ｙは正の数、より好ましくは０から５の間、特に０．５から５の間である。ｘおよびｚは正の値で、ｘの場合好ましくは２と６の間であり、ｚの場合２より小さくなければならない。以下の式のハイドロタルサイトは特に好ましいと見なされるべきものである：
Ａｌ２Ｏ３ｘ６ＭｇＯｘＣＯ２ｘ１２Ｈ２Ｏ、
Ｍｇ４．５Ａｌ２（ＯＨ）１３ｘＣＯ３ｘ３．５Ｈ２Ｏ、
４ＭｇＯｘＡｌ２Ｏ３ｘＣＯ２ｘ９Ｈ２Ｏ、
４ＭｇＯｘＡｌ２Ｏ３ｘＣＯ２ｘ６Ｈ２Ｏ、
ＺｎＯｘ３ＭｇＯｘＡｌ２Ｏ３ｘＣＯ２ｘ８〜９Ｈ２Ｏ、
ＺｎＯｘ３ＭｇＯｘＡｌ２Ｏ３ｘＣＯ２ｘ５〜６Ｈ２Ｏ、
Ｍｇ４．５Ａｌ２（ＯＨ）１３ｘＣＯ３。
【０１０５】
ハイドロタルサイトは、好ましくは全ポリマー配合物に対して０．０１から５重量％、特に０．２から３重量％でポリマーに用いられる。
【０１０６】
８．チオ相乗効果剤（ｔｈｉｏｓｙｎｅｒｇｉｓｔ）、例としてジラウリルチオジプロピオネートおよびジステアリルチオジプロピオネートがある。
【０１０７】
９．過酸化物捕捉剤、例にはβ−チオジプロピオン酸のエステル、例えばラウリル、ステアリル、ミリスチルまたはトリデシルエステル、メカプトベンゾイミダゾール、２−メルカプトベンゾイミダゾールの亜鉛塩、亜鉛アルキルジチオカルバメート、亜鉛ジブチルジチオカルバメ−ト、ジオクタデシルモノスルフィド、ジオクタデシルジスルフィド、ペンタエリスリトールテトラキス（β−ドデシルメルカプト）プロピオネートがある。
１０．ポリアミド用安定剤、例にはヨウ素化合物および／またはリン化合物と組合わせた銅の塩ならびに２価マンガンの塩がある。
【０１０８】
１１．塩基性共安定剤、例にはメラミン、ポリビニルピロリドン、ジシアンジアミド、トリアリルシアヌレート、尿素誘導体、ヒドラジン誘導体、アミン、ポリアミン、ポリウレタン、高級脂肪酸のアルカリ金属およびアルカリ土類金属塩、例えばステアリン酸Ｃａ、ステアリン酸Ｚｎ、ベヘン酸Ｍｇ、ステアリン酸Ｍｇ、リシノール酸Ｎａ、パルミチン酸Ｋ、ピロカテコール酸アンチモンまたはピロカテコール酸スズ、乳酸のアルカリ金属およびアルカリ土類金属塩とさらに亜鉛塩またはアルミニウム塩がある。
【０１０９】
１２．造核剤、例えば無機物質、例にはタルク、酸化チタンまたは酸化マグネシウムなどの金属酸化物、好ましくはアルカリ土類金属のリン酸塩、炭酸塩または硫酸塩があり、モノ−またはポリカルボン酸およびその塩などの有機化合物、例には４−ｔｅｒｔ−ブチル安息香酸、アジピン酸；ジフェニル酢酸；コハク酸ナトリウムまたは安息香酸ナトリウムがある；芳香族アルデヒドのアセタールおよびソルビトールなどの多官能性アルコール、例えば１，３−２，４−ジ（ベンジルデン）−Ｄ−ソルビトール、１，３−２，４−ジ（４−トリリデン（ｔｏｌｙｌｉｄｅｎｅ））−Ｄ−ソルビト−ル、１，３−２，４−ジ（４−エチルベンジルデン）−Ｄ−ソルビトール、例えばイオン性コポリマー（イオノマー）などの高分子化合物。
【０１１０】
１３．フィラーおよび強化剤、例には炭酸カルシウム、ケイ酸塩、ガラス繊維、アスベスト、タルク、カオリン、マイカ、硫酸バリウム、金属酸化物および金属水酸化物、カーボンブラック、グラファイト、木材粉末および別の天然産物の他の粉末または繊維、合成繊維がある。
【０１１１】
１４．他の添加剤、例には可塑剤、滑剤、乳化剤、顔料、レオロジー調整剤、触媒、レベリング補助剤、光増白剤、不燃材、帯電防止剤、発泡剤などがある。
【０１１２】
１５．ベンゾフラノンおよびインドリン、例えばＵＳ−４３２５８６３、ＵＳ−４３３８２４４、ＵＳ−５１７５３１２；ＵＳ−５２１６０５２；ＵＳ−５２５２６４３、ＤＥ−Ａ−４３１６６１１、ＤＥ−Ａ−４３１６６２２、ＤＥ−Ａ−４３１６８７６、ＥＰ−Ａ−０５８９８３９、またはＥＰ−Ａ−０５９１１０２などに記載されたもの、あるいは３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］−ベンゾフラン−２−オン、３，３’−ビス［５，７−ジ−ｔｅｒｔ−ブチル−３−（４−［２−ヒドロキシエトキシ］フェニル）−ベンゾフラン−２−オン、５，７−ジ−ｔｅｒｔ−ブチル−３−（４−エトキシフェニル）−ベンゾフラン−２−オン、３−（４−アセトキシ−３，５−ジメチルフェニル）−５，７−ジ−ｔｅｒｔ−ブチルベンゾフラン−２−オン、３−（３，５−ジエチル−４−ピバロイルオキシフェニル）−５，７−ジ−ｔｅｒｔ−ブチルベンゾフラン−２−オン。
【０１１３】
熱い湯を貯蔵した後あるいはそれと関連する水抽出性条件で使用されるポリオレフィン物品に用いられた場合、これらの混合物は酸化誘導時間（ＯＩＴ）などの標準試験法により測定されたとき優れた長期実用性能を示す。ポリオレフィン樹脂を、鋼管または海底ケーブルなどの金属物品への被覆またはラミネート層としても適用することができる。
【０１１４】
特に熱い湯を取扱っている間またはその後の水抽出性条件に曝されるポリオレフィン物品を安定化するのに用いられる記載された安定剤系は、ポリマー樹脂から溶出して早期に減少することを防ぐことができる。この挙動は関連物品の長期安定性を明らかに改善する。
【０１１５】
水抽出性条件に曝されるポリオレフィン物品を安定化するための到達水準を考慮すると、このような明白な改善および特定の安定剤の寄与は期待されていなかった。
【０１１６】
以下の例は本発明を例示する。
【０１１７】
実施例
試料の調製と試験
以下の例で「部」および「％」は「重量部」および「重量％」を意味する。
【０１１８】
ポリエチレン−ＨＤと安定剤との粉体混合物の調製
フラスコで１００部のポリエチレン−ＨＤ（タイプ  ＰＥ−ＨＤ  ＣＲＰ  １００、無着色、バイモーダルな分子量分布、製造者：Ｅｌｅｎａｃ  ＧｍｂＨ、Ｆｒａｎｋｆｕｒｔ）を、０．１部のステアリン酸Ｃａ、０．１部のトリス（２，４−ジ−ｔｅｒｔ．ブチルフェニル）ホスファイトおよび０．１部のフェノール系成分（ＡＯ１またはＡＯ２あるいはこれらのフェノールの１：１混合物のいずれか）からなる基本安定剤組成物と混合した。さらに、ＬＳ１、ＬＳ２またはＬＳ３に基づく光安定剤または光安定剤混合物あるいはＵＶ１またはＵＶ２のようなＵＶ吸収剤を０．２部または０．３部加える。
【０１１９】
青色に着色された試験試料を用いて、４．１％のＰｉｇｍｅｎｔ  Ｂｌｕｅおよび２．８％のＴｉＯ２（ルチルタイプ）を含む（登録商標）Ｒｅｍａｆｉｎ−Ｂｌｕｅと呼ばれるマスターバッチをさらに２部加えた。
【０１２０】
添加剤をポリマーの存在下にアセトンに溶解し、後で減圧にして溶剤を揮発させた。
【０１２１】
１軸押出機（タイプ  Ｂｒａｂｅｎｄｅｒ、スクリュ径１６ｍｍ、Ｌ／Ｄ＝２０）を用いて、Ｔ＝２１０〜２４０℃／１２５ｒｐｍで均一分散化を実施した。顔料マスターバッチの添加により、同一条件でさらに３回の押出しをおこなった。
【０１２２】
試験試料の作製を、それ自体Ｔ＝１８５℃；接触圧力３０ｂａｒで５分；最終圧力２００ｂａｒ、３分で、蒸気加熱／水冷却水圧プレスを用いて作製されたプレス板（３００ｘ３００ｍｍ、厚さ１ｍｍ）から、目的の物を打ち抜くことによりおこなった。
【０１２３】
試験手順
熱い湯中への試料侵漬をＴ＝９０℃で２ヶ月間実施した。
【０１２４】
ＤＩＮ  ＩＳＯ  ４８９２−２（ブラックパネル標準温度：６５℃、エネルギー密度  ６０Ｗ／ｍ２（λ＝３００〜４００ｎｍ）、降雨サイクル  １８／１０２；フィルタ：Ｘｅｎｏｃｈｒｏｍｅ  ３００）によるＸｅｎｏｔｅｓｔ  Ｂｅｔａを適用して、人工風化試験をおこなった。
【０１２５】
酸化誘導時間（ＯＩＴ）を、酸素気流（６０ｍｌ／分）下、２０Ｋ／分の加熱速度を用いてＴ＝２００℃で実施した。青色着色水用パイプに対するＯＩＴの結果を表１Ａおよび１Ｂに列挙した。
【０１２６】
【表１】
0005427335.tif 000014
この表に含まれる例はすべて比較例である。
【０１２７】
【表２】
0005427335.tif 000015
この表に含まれる例はすべて比較例である。
【０１２８】
【表３】
0005427335.tif 000016
【０１２９】
試験データは、従来技術に比較して、本発明の安定剤組成物の驚くほど優れた安定化性能を明白に示している。